(57)【要約】【課題】金型加工や部品加工の高能率加工において、安定した切削を行うと共に、製造コストを含めて容易に工具製造や工具の再研磨が行えること、及び、切削抵抗の分散を十分に行えることでびびり振動を抑制し、許容回転数を高速に設定できる長寿命の超硬合金製エンドミルを提供する。【解決手段】工具の外周刃の径方向に山部と谷部を繰り返す複数の波形状外周刃を有するエンドミルにおいて、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの０％を含まない５％以下の幅で工具軸方向にずれていることを特徴とする超硬合金製エンドミルである。【選択図】図４
2010269437.tif 000002
【特許請求の範囲】
【請求項１】
工具の外周刃の径方向に山部と谷部を繰り返す複数の波形状外周刃を有するエンドミルにおいて、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの０％を含まない５％以下の幅で工具軸方向にずれていることを特徴とする超硬合金製エンドミル。
【請求項２】
工具の外周刃の径方向に山部と谷部を繰り返す複数の波形状外周刃を有するエンドミルにおいて、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの１％乃至３％の幅で工具軸方向にずれていることを特徴とする超硬合金製エンドミル。
【請求項３】
工具の外周刃の径方向に山部と谷部を繰り返す３枚以上の波形状外周刃を有するエンドミルにおいて、隣接する各波形状外周刃のうち少なくとも１組の前記波形状外周刃は位相のずれ量が無く、その他の組の前記波形状外周刃は互いに位相のずれ量が不均等であることを特徴とする超硬合金製エンドミル。
【請求項４】
工具の外周刃の径方向に切り屑を分断させる複数のニックを有するエンドミルにおいて、ある外周刃を基準形状外周刃としたときに、その他の少なくとも一刃のニックの位相の工具軸方向へのずれ量が、ニックのピッチを刃数で割った値で等間隔に並んだ前記基準形状外周刃のそれぞれの位相から前記ニックのピッチの０％を含まない５％以下の幅で工具軸方向にずれていることを特徴とする超硬合金製エンドミル。
【請求項５】
被削対象材として、構造用鋼、構造用合金鋼、冷間ダイス鋼、熱間ダイス鋼、ステンレス鋼、チタン合金及び超耐熱合金を切削する超硬合金製エンドミルであって、前記超硬合金製エンドミルの外周刃の径方向に山部と谷部を繰り返す複数の波形状外周刃を有するエンドミルにおいて、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの０％を含まない５％以下の幅で工具軸方向にずれていることを特徴とする超硬合金製エンドミル。
【請求項６】
被削対象材として、構造用鋼、構造用合金鋼、冷間ダイス鋼、熱間ダイス鋼、ステンレス鋼、チタン合金及び超耐熱合金を切削する超硬合金製エンドミルであって、前記超硬合金製エンドミルの外周刃の径方向に切り屑を分断させる複数のニックを有するエンドミルにおいて、ある外周刃を基準形状外周刃としたときに、その他の少なくとも一刃のニックの位相の工具軸方向へのずれ量が、ニックのピッチを刃数で割った値で等間隔に並んだ前記基準形状外周刃のそれぞれの位相から前記ニックのピッチの０％を含まない５％以下の幅で工具軸方向にずれていることを特徴とする超硬合金製エンドミル。
【発明の詳細な説明】
【技術分野】
【０００１】  本発明は、荒切削から中仕上げ切削に用いる超硬合金製エンドミルに関する。
【背景技術】
【０００２】  本発明が対象とする用途の従来の一般的なエンドミルは、外周刃に波形状やニックを有し、この波形状外周刃やニック付き外周刃は、各刃で削り残しが出ないように工具軸方向に等間隔で位相がずれている。このような従来の波形状やニック付きの外周刃を有するエンドミルは、普通刃エンドミルと比較して、切り屑を分断しやすく切削抵抗を低減して加工ができるため、工具径方向の切り込み量を大きくでき、高能率加工が可能である。その反面、加工面は普通刃エンドミルより粗くなるため、荒加工で用いることが多い。【０００３】  荒加工においても加工能率を上げるために、切り込み量を大きくして高能率加工を行うが、びびり振動の問題が生じることが多い。特にエンドミルの軸心から外周面の周方向に隣接する２枚の切れ刃までの線分で挟まれる分割角が切れ刃ごとに等しい等分割エンドミルは、製造が極めて容易であるメリットがあるが、加工中に共振が起こり、びびり振動が生じやすい。この対策として、製造上は費用と時間がかかるが、切れ刃の分割角を異なるようにして、切削力の周期を一定にしないようにした不等分割エンドミルが提案されている。【０００４】  特許文献１には、波形状刃形のエンドミルにおいて、互いに隣接する各外周刃間における位相のずれ量を不均等にしたことにより、各外周刃の切り込み断面形状や断面積が不均等となり、不等分割同様にびびり振動を抑制し、工具寿命向上や高能率加工が可能となることが記載されている。また、特許文献２には、ラフィング切れ刃にて構成されている外周刃の波形状のピッチが、波形状の凹凸の偶数周期を１周期として正弦曲線状に増減させられているとともに、そのピッチの増減に連動して深さおよび曲率半径もそれぞれ波形状の凹凸が１周期毎に変化させられているため、その増減により軸方向各部の切削態様が変化して共振周波数がずれ、工具全体として共振が軽減されてびびり振動が抑制されることが記載されている。
【先行技術文献】
【特許文献】
【０００５】
【特許文献１】特開平０１−１２７２１４号公報
【特許文献２】特開２００２−２３３９１０号公報
【発明の概要】
【発明が解決しようとする課題】
【０００６】  近年、金型加工や部品加工の被削対象材として、構造用鋼、構造用合金鋼、冷間ダイス鋼、熱間ダイス鋼、ステンレス鋼、チタン合金及び超耐熱合金を用いた高能率加工への要求は一段と強く、荒加工においても高速機の普及と共に高速切削による高送り加工が注目されている。高速切削は切削速度を大きくすること、すなわち回転数を高く設定し、高能率加工を行う方法である。特に荒削り加工においては、波形状外周刃またはニック付き外周刃を持つエンドミルを用いて切り込み量を大きくし、回転数も高く設定するとびびり振動が発生し、異常摩耗やチッピングの発生により、寿命を短くするだけでなく、欠損や折損を引き起こす原因となっていた。【０００７】  エンドミルにおけるびびり振動を抑制する技術として、従来技術で説明したように等分割に代わって不等分割によるエンドミルが提案されている。不等分割を適用したエンドミルは上手な形状設計をすれば、一定のびびり振動を抑制する効果があるが、切れ刃が不均一に並んでいることからエンドミルの製造が困難であり、製造コストが高くなる。さらにエンドミルの再研磨時にも各刃の分割角が異なるため、研削する際の位置あわせ等で問題になることが多かった。また、不等分割を適用したエンドミルは、形状的に刃溝が不均一によることを意味し、切り屑排出性が不均一になりやすく切り屑の排出性が悪いため、異常摩耗や欠けなどの問題があった。この問題は最近の高速切削に伴って多量に排出される切り屑の処理には特に重要な問題になる。【０００８】  また、特許文献１では、互いに隣接する各外周刃間における位相のずれ量を不均等にし、不等分割同様の効果でびびり振動を抑制する方法が提案されている。しかし、特許文献１のエンドミルは高速度工具鋼を母材としているので、各外周刃の位相のずれ量は比較的大きい例が提案されている。エンドミル母材を本発明のように靭性の低い超硬合金とした場合には、単に位相のずれ量を不均等にしたり、前記のように位相のずれ量が大きい場合には、切削量が大きくなる超硬合金製エンドミルの外周刃では欠損やチッピングが生じやすく、さらなる高速切削での適用は問題が残っていた。さらに、特許文献２では、ラフィング切れ刃の波形状のピッチ、深さ、および曲率半径のうちの少なくとも一つが、該波形状の凹凸の周期よりも大きな周期で増減し、各刃の切削量を変えて、各刃の切削量を変えることによりびびり振動を抑制する方法が提案されている。しかし、波形状を各刃で変化させることは、エンドミル製造時に各波形状ごとの砥石が必要であり、不等分割を適用したエンドミルと同様に製造コストが高くなる。【０００９】  本発明は、このような背景と課題認識の下に、製造コストを含めて容易に工具製造や工具の再研磨が行えること、及び、切削抵抗の分散を十分に行えることでびびり振動を抑制し、許容回転数を高速に設定できる長寿命の超硬合金製エンドミルを提供することを目的とする。
【課題を解決するための手段】
【００１０】  本発明は、従来よりも大きい単位時間当たりの切り屑排出量を達成できる高速切削用のエンドミルの開発に伴い、切り屑の排出と生産性の点で大きな優位性を持つ等分割エンドミルを採用し、びびり振動を極力抑えることができる他の形状要因を検討した結果として生まれたものである。すなわち本発明者は、エンドミル円周方向の刃先の配列は等分割とし、波形状外周刃の軸方向への相互の位相の最適なずれ量を形成することに着目して、高速切削に耐え、かつびびり振動を最小にする位相のずれ量を種々検討した。その結果、本発明のエンドミルは、ある波形状外周刃の山部を基準にしたときに、他の波形状外周刃の山部は工具の軸方向に前記波形状外周刃が欠損やチッピングを起こさない程度に特定の範囲内で位相がずれて配列されていることを特徴としている。【００１１】  すなわち、本発明のエンドミルは、工具の外周刃の径方向に山部と谷部を繰り返す複数の波形状外周刃を有するエンドミルにおいて、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの０％を含まない５％以下の幅で工具軸方向にずれていることを特徴とする超硬合金製エンドミルである。【００１２】  本発明のエンドミルは、工具の外周刃の径方向に山部と谷部を繰り返す複数の波形状外周刃を有するエンドミルにおいて、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの１％乃至３％の幅で工具軸方向にずれていることが望ましい。すなわち、波形状外周刃の位相の工具軸方向へのずれ量を設けた超硬合金製エンドミルを高速加工に適用するためには、位相のずれは必須であるが、前記位相のずれは前記波ピッチの１％乃至３％の幅にとどめるのが最も望ましく、その幅は多くても前記波ピッチ量の５％以下としなければならない。それ以外の範囲であれば、超硬合金製のエンドミルは工具の折損やチッピングを生じて高速の荒加工には適用できない。超硬合金製エンドミルを採用して、高速荒加工切削を可能にするために、この位相のずれの最適化を図ったことが本発明の最も重要な部分を占める。【００１３】  本発明の他の発明に係るエンドミルは、工具の外周刃の径方向に山部と谷部を繰り返す３枚以上の波形状外周刃を有するエンドミルにおいて、隣接する各波形状外周刃のうち少なくとも１組の前記波形状外周刃は位相のずれ量が無く、その他の組の前記波形状外周刃は互いに位相のずれ量が不均等であることを特徴とする超硬合金製エンドミルである。【００１４】  また、本発明のエンドミルは、工具の外周刃の径方向に切り屑を分断させる複数のニックを有するエンドミルにおいて、ある外周刃を基準形状外周刃としたときに、その他の少なくとも一刃のニックの位相の工具軸方向へのずれ量が、ニックのピッチを刃数で割った値で等間隔に並んだ前記基準形状外周刃のそれぞれの位相から前記ニックのピッチの０％を含まない５％以下の幅で工具軸方��にずれていることを特徴とする超硬合金製エンドミルである。【００１５】  本発明のエンドミルは、被削対象材として、構造用鋼、構造用合金鋼、冷間ダイス鋼、熱間ダイス鋼、ステンレス鋼、チタン合金及び超耐熱合金を切削する超硬合金製エンドミルであって、前記超硬合金製エンドミルの外周刃の径方向に山部と谷部を繰り返す複数の波形状外周刃を有するエンドミルにおいて、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの０％を含まない５％以下の幅で工具軸方向にずれていることを特徴とする超硬合金製エンドミルである。【００１６】  本発明のエンドミルは、被削対象材として、構造用鋼、構造用合金鋼、冷間ダイス鋼、熱間ダイス鋼、ステンレス鋼、チタン合金及び超耐熱合金を切削する超硬合金製エンドミルであって、前記超硬合金製エンドミルの外周刃の径方向に切り屑を分断させる複数のニックを有するエンドミルにおいて、ある外周刃を基準形状外周刃としたときに、その他の少なくとも一刃のニックの位相の工具軸方向へのずれ量が、ニックのピッチを刃数で割った値で等間隔に並んだ前記基準形状外周刃のそれぞれの位相から前記ニックのピッチの０％を含まない５％以下の幅で工具軸方向にずれていることを特徴とする超硬合金製エンドミルである。
【発明の効果】
【００１７】  本発明の超硬合金製エンドミルは、ある波形状外周刃を基準形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの０％を含まない５％以下の幅で、望ましくは、前記ずれ量が前記波ピッチの１％〜３％の幅で配置されているため、切削抵抗が分散されて切削負荷が安定し、びびり振動を抑制できる。そのために工具軸方向への位相のずれがない従来のエンドミルと比較して、本発明のエンドミルの回転速度を１．５倍以上にあげることができ、高能率加工を達成できる。
本発明によれば、市場で適用の多い構造用鋼、構造用合金鋼、冷間ダイス鋼、熱間ダイス鋼、ステンレス鋼、チタン合金及び超耐熱合金を含む広い範囲の被加工材において、高能率加工を可能にする。
さらに、エンドミル製造時は不等分割ではないため、通常のエンドミルと同じように製造できるため製造コストも抑えて容易にエンドミルの製造が可能である。
また、各刃の刃溝の形状はすべて同一であるため、切り屑の排出性も良好であり、切削工具の寿命の安定と高速回転を可能にする効果が得られる。【００１８】  本発明の他の発明による超硬合金製エンドミルは、ある外周刃を基準形状外周刃としたときに、その他の少なくとも一刃のニックの工具軸方向への位相のずれ量が、ニックのピッチを刃数で割った値で等間隔に並んだ前記基準形状外周刃のそれぞれの位相から前記波ピッチの０％を含まない５％以下の幅で、望ましくは、前記ずれ量が前記ニックのピッチの１％〜３％の幅で配置されているため、びびり振動の抑制と共に、切り屑の分断が適正に行なわれ、安定した高速回転ができ、工具寿命も延びる。【００１９】  本発明は、特に加工目的として推奨される被加工材は４０ＨＲＣを超える焼き入れ材であり、高速度工具鋼製のエンドミルでは工具の形状がいかなるものでも高能率加工条件では極端に工具寿命が短くなり加工は実質的に困難であるものを対象にしている。そこで、本発明は超硬合金製のエンドミルであるが、従来の高速度工具鋼製のエンドミルと比較して、波形状外周刃は大幅に耐摩耗性が向上するものの、位相をずらすために外周刃は欠損やチッピングの危険性にさらされる。そこで本発明者は超硬合金製のエンドミルについて、波ピッチの最適な配列を多数の切削試験から検討し、その結果として、位相のずれ量は、波ピッチ量を刃数で割った値で等間隔に並んだ基準波形状外周刃のそれぞれの位相から前記波ピッチの０％を含まない５％以下の比較的狭い幅のずれ量で軸方向にずれて配置されていることが必要であることを見出したものである。本発明では位相のずれ量は必須であるが、位相のずれ量は５％以下、望ましくは１ないし３％でなければならない。位相のずれ量が５％を超えると、超硬合金製エンドミルでは、波形状外周刃の欠損やチッピングが生じやすくなるためである。【００２０】  本発明によれば、超硬合金製のエンドミルでありながら、工具の製造が容易であり、波形状外周刃の位相がずれている形状であることによる欠損やチッピングを起こすことなく、加工中のびびり振動を抑制することができる。したがって、高速切削による高能率荒加工または高能率中仕上げ加工が可能となり、さらに長寿命に加工が行える超硬合金製エンドミルを提供することができる。
【図面の簡単な説明】
【００２１】
【図１】本発明の一実施例を示す超硬合金製エンドミルの全体概観図である。
【図２】図１の外周刃Ａ−Ａ´断面の拡大図であり、（ａ）は波形状外周刃の拡大図を示し、（ｂ）はニック付き外周刃としたときのニック付き外周刃の拡大図を示す。
【図３】従来の位相のずれの無いエンドミルの波形状外周刃の位相とピッチを示す展開図である。
【図４】本発明の超硬合金製エンドミルの波形状外周刃の位相とピッチを示す展開図である。
【図５】本発明の一実施例を示し、隣接する波形状外周刃のうち１組の前記波形状外周刃は位相のずれ量が無く、１刃に位相のずれ量があることを示す展開図である。
【図６】従来の位相のずれの無いエンドミルのニック付き外周刃の位相とニックのピッチを示す展開図である。
【図７】本発明の超硬合金製エンドミルのニック付き外周刃の位相とニックのピッチを示す展開図である。
【図８】本発明の一実施例を示し、隣接するニック付き外周刃のうち１組の前記ニック付き外周刃は位相のずれ量が無く、１刃に位相のずれ量があることを示す展開図である。
【図９】従来のエンドミルの位相を等間隔にした場合の切削抵抗図を示す。
【図１０】従来のエンドミルに不等分割を採用した場合の切削抵抗図を示す。
【図１１】本発明の超硬合金製エンドミルの切削抵抗図を示す。
【発明を実施するための形態】
【００２２】  以下、本発明を実施するための形態を図１〜図４に基づいて説明する。図１は本発明の一実施例を示すエンドミルの全体概観図である。図１に示すように、工具径Ｄで刃数が４枚の外周刃１を有する例である。前記外周刃には工具先端側２からシャンク側３に向かって波形状外周刃が設けられている。前記刃数は、２枚以上であれば、位相をずらすことが可能であるため刃数は必要に応じて変え得る。例えば、アルミニウムなどの切削は切り屑排出が多いため刃数は２枚程度とし、切り屑排出用のチップポケットを大きめに設定し、また、高硬度材の切削は刃数を８枚まで増やし、高送りに対応することができる。
【００２３】  図２は図１の外周刃Ａ−Ａ´断面の拡大図である。図２（ａ）は波形状外周刃の拡大図を示す。通常波形状刃形は図２のように波ピッチ４毎に波高さ５の山部６と谷部７を繰り返した刃形であり、切り屑を細かく分断できる刃形となる。図２（ｂ）はニック付き外周刃としたときのニック付き外周刃の拡大図を示す。ニック付き刃形においてもニックのピッチ８毎にニックの深さ９の溝が入った形状を繰り返し、切り屑を分断できる刃形となる。切り屑を分断することにより切削抵抗を抑制できる効果がある。ここで、図２の斜線部は断面を示す。
【００２４】  本発明の超硬合金製エンドミルと従来のエンドミルの波形状外周刃の位相と波ピッチを比較するために図３〜図５を用いて説明をする。
図３は従来の位相のずれの無いエンドミルの波形状外周刃の位相とピッチを示す展開図、図４は本発明の超硬合金製エンドミルの波形状外周刃の位相とピッチを示す展開図、および図５は、本発明の一実施例を示し、隣接する波形状外周刃のうち１組の前記波形状外周刃は位相のずれ量が無く、１刃に位相のずれ量があることを示す展開図である。尚、図３〜図５では山部の位置を丸印で示している。
図３のように、従来のエンドミルでは図の一番上に示される第１波形状外周刃を基準形状外周刃１０として、基準形状外周刃１０の山部６から次の山部６までの波ピッチ４（ニック付きの場合は外周刃とニックの交点から次の外周刃とニックの交点までをニックのピッチ８とする。）を４等分したそれぞれの位相１４（言い換えれば、基準形状外周刃１０の１／４ピッチごと）に、連続して次の第２波形状外周刃１１、第３波形状外周刃１２及び第４波形状外周刃１３の山部６が来るように等間隔に波形状外周刃がそれぞれ配置されている。このような配置は波形状外周刃の山部６の位相１４が一定であり、エンドミルによって切削される被加工材の切削量は各波形状外周刃で同一となる。各刃で切削される被加工材の切削量が同一であれば、従来技術で説明した等分割エンドミルと同様に、加工中に共振が起こり、びびり振動が生じやすい。
【００２５】  これに対して、本発明では図４に示すように、基準形状外周刃１０の次に配置される第２波形状外周刃１１と第４波形状外周刃１３の山部６の位置は、基準形状外周刃１０の波ピッチ４を４等分した位相１４から工具軸方向へずれ量１５だけずれて配列されている。そして、基準形状外周刃１０以外の波形状外周刃の位相１４のずれ量１５は、少なくとも一刃が基準形状外周刃１０の波ピッチ４を４等分したそれぞれの位相１４を基準にして、基準形状外周刃１０の波ピッチ４の０％を含まない５％以下の範囲の幅で工具軸方向へ配設されている。図４の本発明の超硬合金製エンドミルの一例として、基準形状外周刃１０の波ピッチ４を１ｍｍとし４枚の刃数で割った値で等間隔に並んだそれぞれの波形状外周刃の位相１４のずれ量１５は、第２波形状外周刃１１は波ピッチ４の２％である０．０２ｍｍ、第３波形状外周刃１２では０ｍｍ、第４波形状外周刃１３では波ピッチ４の２％である０．０２ｍｍの位相のずれがある。ここでずれ量１５はプラスをシャンク側方向３とし、マイナスを工具先端方向２とする。
【００２６】  また、本発明では図５に示すように、基準形状外周刃１０の次に配置される第２波形状外周刃１１の山部６の位置は、基準形状外周刃１０の波ピッチ４を４等分した位相１４から工具軸方向へずれ量１５だけずれて配列され、隣接する第３波形状外周刃１２と第４波形状外周刃１３の位相のずれ量が無いように配列されている。そして、基準形状外周刃１０以外の波形状外周刃の位相１４のずれ量１５は、少なくとも一刃が基準形状外周刃１０の波ピッチ４を４等分したそれぞれの位相１４を基準にして、基準形状外周刃１０の波ピッチ４の０％を含まない５％以下の範囲の幅で工具軸方向へ配設されている。
１刃だけがずれ量１５を有する例として、小径エンドミルでの被加工材を溝切削する場合、切屑排出の確保のため刃数が奇数となる３枚刃を用いることが多くこの場合、特許文献１の仕様では、互いの隣接する外周刃の位相１４のずれ量１５はすべて異ならせることとなるが、本発明を用いれば、１刃だけの位相１４のずれ量１５を異ならせることでよい。更に、刃数が奇数となる５枚刃の場合においても、前記特許文献１の仕様では、基準形状外周刃１０からの位相１４のずれ量１５は２つの種類が必要となる。しかしながら、本発明では１つの種類の位相１４のずれ量１５だけでも、びびり振動の抑制と共に、高速切削による高能率加工が可能となり、さらに長寿命に加工が行える。このことは、後で述べる実施例においても確認している。
【００２７】  本発明の超硬合金製エンドミルでは、上記で述べたように波形状外周刃の山部の位置にずれ量があると、エンドミルで被加工材を切削する各刃の切削量は不均一になり、びびり振動抑制効果が発揮される。図９〜図１１を用いて、従来の位相のずれの無いエンドミルと本発明の超硬合金製エンドミルの切削抵抗を測定し、びびり振動を比較した説明をする。図９は従来のエンドミルの位相を等間隔にした場合の切削抵抗図を示す。図１０は従来のエンドミルに不等分割を採用した場合の切削抵抗図を示す。図１１は本発明の波ピッチを刃数で割った値で等間隔に並んだ前記基準形状外周刃のそれぞれの位相から、本発明の望ましい範囲である前記波ピッチ４の２％のずれ量で工具軸方向にずらした超硬合金製エンドミルで切削した切削抵抗図を示す。被加工材は構造用鋼を用い、測定に使用したエンドミルは工具径Ｄが８ｍｍで、４枚刃の超硬合金製とし、切削条件はＮ＝８０００回転／ｍｉｎ（Ｖｃ＝２００ｍ／ｍｉｎ）  Ｖｆ＝３０００ｍｍ／ｍｉｎ（ｆｚ＝０．０９ｍｍ／ｔｏｏｔｈ）  軸方向切り込み８ｍｍの溝切削にてデータを採取した。切削抵抗波形の振幅量によりびびり振動を確認した。
【００２８】  従来の位相のずれの無いエンドミルでは、図９で示す振幅量は２５１．９Ｎ（ニュートン）であった。このことは、切削時の回転数に刃数を掛けた周期で切削力が掛かり、この周期の周波数で共振が起こりびびり振動と繋がる。特に高速切削においては共振が生じやすく、びびり振動が大きくなる。図１０で示す不等分割を採用した従来のエンドミルでの振幅は１５１．９Ｎであった。図１１の本発明例は１４６．１Ｎであり、本発明例を採用したエンドミルの切削抵抗波形の振幅が最も小さかった。
【００２９】  本発明は、工具の外周刃の径方向に山部と谷部を繰り返す複数の波形状外周刃を有するエンドミルにおいて、ある波形状外周刃を基準波形状外周刃としたときに、その他の少なくとも一刃の波形状外周刃の位相の工具軸方向へのずれ量が、波ピッチを刃数で割った値で等間隔に並んだ前記基準形状外周刃のそれぞれの位相から前記波ピッチの０％を含まない５％以下の幅で工具軸方向にずれている超硬合金製エンドミルを用いれば、各外周刃の１刃当たりの切削量が僅かづつに異なる。よって、高速切削を行っても切削抵抗が分散されて切削負荷が安定し、びびり振動を抑制できる。ここで、それぞれの位相のずれ量を波ピッチの０％を含まない５％以下としたのは、ずれ量が５％を超えて大きくなるとそれぞれの外周刃の切削量が大きく異なるため、位相が最も大きい外周刃に集中し、負荷が大きくなって工具の折損や波形状外周刃のチッピングが生じ、エンドミル全体としての寿命が短くなるためである。
【００３０】  特許文献１では、前記位相のずれ量が約６％の高速度工具製エンドミルで切削した例が紹介されている。このずれ量と同様の比率で本発明が対象とする超硬合金を母材としたエンドミルを用いて高速切削を行うと、切削負荷の変動が大きく、ずれ量が最も大きい波形状外周刃はチッピングを起こしてしまう。靭性の高い高速度工具鋼を母材にしたエンドミルを用い、切削速度が８０ｍ／ｍｉｎ以下の低い条件で、鋳鉄など被削性の良い被加工物を加工すれば、問題なく加工できるが、さらなる高能率加工を行うために超硬合金製エンドミルを用いた場合、前記位相のずれ量が６％では大きすぎ、チッピングや欠損等の問題となる。このことは、後で述べる実施例においても確認している。
【００３１】  現在の金型や部品の加工現場では熱処理されていない非調質鋼は当然ながら、４０ＨＲＣを超える焼き入れ材でも加工ができるエンドミルが当然のように求められている。このニーズに対しては、もはや高速度工具鋼製のエンドミルはいかなる形状であろうとも極端に工具寿命が短くなり、対応が困難である。本発明は、このような加工現場で常識化している高硬度材の切削や高能率加工を行うために、最適な波形状外周刃の位相をずらした超硬合金製エンドミルとして、高速切削での欠損やチッピングが生じない位相ずらし量を特徴とするものである。前記の位相のずれ量は５％以下とした。好ましくは基準形状外周刃のそれぞれの位相から前記波ピッチの１％〜３％の幅で工具軸方向にずれていることが望ましい。
【００３２】  次にニック付き外周刃としたときの本発明の超硬合金製エンドミルについて説明する。図６〜図８は、本発明の超硬合金製エンドミルと従来のエンドミルのニック付き外周刃の位相とニックのピッチを比較するための展開図を示す。図６は従来の位相のずれの無いエンドミルのニック付き外周刃の位相とニックのピッチを示す展開図、図７は本発明の超硬合金製エンドミルのニック付き外周刃の位相とニックのピッチを示す展開図、および図８は、本発明の一実施例を示し、隣接するニック付き外周刃のうち１組の前記ニック付き外周刃は位相のずれ量が無く、１刃に位相のずれ量があることを示す展開図である。尚、図６〜図８では山部の位置を丸印で示している。
図６のように、従来のエンドミルでは図の一番上に示される第１ニック付き外周刃を基準形状外周刃１０として、基準形状外周刃１０のニックのピッチ８（ニック付きの場合は外周刃とニックの交点２０から次の外周刃とニックの交点２０までをニックのピッチ８とする。）を４等分したそれぞれの位相１４（言い換えれば、基準形状外周刃１０の１／４ピッチごと）に、連続して次の第２ニック付き外周刃１７、第３ニック付き外周刃１８及び第４ニック付き外周刃１９の外周刃とニックの交点２０が来るように等間隔にニック付き外周刃がそれぞれ配置されている。このような配置はニック付き外周刃の外周刃とニックの交点２０の位相１４が一定であり、エンドミルによって切削される被加工材の切削量は各ニック付き外周刃で同一となる。各刃で切削される被加工材の切削量が同一であれば、従来技術で説明した等分割エンドミルと同様に、加工中に共振が起こり、びびり振動が生じやすい。
【００３３】  これに対して、本発明では図６に示すように、基準形状外周刃１０の次に配置される第２ニック付き外周刃１７と第４ニック付き外周刃１９の外周刃とニックの交点２０の位置は、基準形状外周刃１０のニックのピッチ８を４等分した位相１４から工具軸方向へずれ量１５だけずれて配列されている。そして、基準形状外周刃１０以外のニック付き外周刃の位相１４のずれ量１５は、少なくとも一刃が基準形状外周刃１０のニックのピッチ８を４等分したそれぞれの位相１４を基準にして、基準形状外周刃１０のニックのピッチ８の０％を含まない５％以下の範囲の幅で工具軸方向へ配設されている。図７の本発明の超硬合金製エンドミルの一例として、基準形状外周刃１０のニックのピッチ８を１ｍｍとし４枚の刃数で割った値で等間隔に並んだそれぞれのニック付き外周刃の位相１４のずれ量１５は、第２ニック付き外周刃１７はニックのピッチ８の２％である０．０２ｍｍ、第３ニック付き外周刃１８では０ｍｍ、第４ニック付き外周刃１９ではニックのピッチ８の２％である０．０２ｍｍの位相のずれがある。ここでずれ量１５はプラスをシャンク側方向３とし、マイナスを工具先端方向２とする。
【００３４】  また、本発明では図９に示すように、基準形状外周刃１０の次に配置される第２ニック付き外周刃１７の外周刃とニックの交点２０の位置は、基準形状外周刃１０の波ピッチ４を４等分した位相１４から工具軸方向へずれ量１５だけずれて配列され、隣接する第３ニック付き外周刃１８と第４ニック付き外周刃１９の位相のずれ量が無いように配列されている。そして、基準形状外周刃１０以外のニック付き外周刃の位相１４のずれ量１５は、少なくとも一刃が基準形状外周刃１０のニックのピッチ８を４等分したそれぞれの位相１４を基準にして、基準形状外周刃１０のニックのピッチ８の０％を含まない５％以下の範囲の幅で工具軸方向へ配設されている。また、前述した波形状外周刃が設けられた本発明の超硬合金製エンドミルの１刃だけがずれ量１５を有する例と同様に、刃数が奇数となる場合においても、１刃だけの位相１４のずれ量１５を異ならせることで、びびり振動の抑制と共に、高速切削による高能率加工が可能となり、さらに長寿命に加工が行える。
【００３５】  本発明のニック付き外周刃とした場合の超硬合金製エンドミルの、それぞれの位相１４のずれ量１５をニックのピッチ８の０％を含まない５％以下としたのは、前記ずれ量１５が５％を超えて大きい場合は、それぞれの外周刃の切削量が大きく異なるため、位相１４が最も大きい外周刃に集中し、負荷が大きくなって工具の折損やニック付き外周刃にチッピングが生じ、エンドミル全体としての寿命が短くなるためである。好ましくは基準形状外周刃のそれぞれの位相１４から前記ニックのピッチ８の１％〜３％の幅で工具軸方向にずれていることが望ましい。
このような本発明のニック付き外周刃とした場合の超硬合金製エンドミルを用いて切削した時の各ニック付き外周刃の切削量は僅かに異なる。よって、高速切削を行っても切削抵抗が分散されて切削負荷が安定し、びびり振動を抑制できるため、波形状外周刃を有する超硬合金製エンドミルと同様の効果が得られる。
【００３６】  以下、本発明を下記の実施例により詳細に説明するが、それらにより本発明が限定されるものではない。
【実施例】
【００３７】  以下の表中にある各実施例では、本発明、従来例、比較例を区分として示し、試料番号は本発明例、従来例、比較例ごとに、連続の通し番号で記載した。【００３８】  （実施例１）
本発明例１及び２、比較例１、従来例１及び２においては基材はＣｏ含有量が８重量パーセント、ＷＣ平均粒径が０．８μｍの超硬合金で、工具径８ｍｍ、刃長１６ｍｍ、全長７０ｍｍ、シャンク径８ｍｍで刃数は４枚とした。外周刃の形状は波刃形とし、波ピッチを１ｍｍで、ねじれ角は４５°とし、テストに用いた。用いた試料はすべて（ＴｉＡｌ）Ｎ系にＳｉを含有させた硬質皮膜を施した。【００３９】  実施例１は特に波形状外周刃の最適な位相のずれ量を確認するために行った実施例である。本発明例１として、第１刃を基準形状外周刃として、基準形状外周刃の波ピッチを４等分したそれぞれの波形状外周刃の位相のずれ量を、第２波形状外周刃は波ピッチの１％とした０．０１ｍｍ、第３波形状外周刃は波ピッチの０％とした０ｍｍ、第４波形状外周刃は波ピッチの１％とした０．０１ｍｍのものを作製した。
本発明例２は、第１刃を基準形状外周刃として、それぞれの波形状外周刃の位相の前記ずれ量を第２波形状外周刃は波ピッチの２％とした０．０２ｍｍ、第３波形状外周刃は波ピッチの０％とした０ｍｍ、第４波形状外周刃は波ピッチの２％とした０．０２ｍｍのものを作製した。
本発明例３は、第１刃を基準形状外周刃として、それぞれの波形状外周刃の位相の前記ずれ量を第２波形状外周刃は波ピッチの２％とした０．０２ｍｍ、第３波形状外周刃は波ピッチの３％とした０．０３ｍｍ、第４波形状外周刃は波ピッチの２％とした０．０２ｍｍのものを作製した。
本発明例４は、第１刃を基準形状外周刃として、それぞれの波形状外周刃の位相の前記ずれ量を第２波形状外周刃は波ピッチの５％とした０．０５ｍｍ、第３波形状外周刃は波ピッチの３％とした０．０３ｍｍ、第４波形状外周刃は波ピッチの４％とした０．０４ｍｍのものを作製した。
本発明例５は、第１刃を基準形状外周刃として、それぞれの波形状外周刃の位相の前記ずれ量を第２波形状外周刃は波ピッチの２％とした０．０２ｍｍ、第３波形状外周刃は波ピッチの０％とした０ｍｍ、第４波形状外周刃は波ピッチの０％とした０ｍｍのものを作製した。【００４０】  比較例１として、第１刃を基準形状外周刃として、それぞれの波形状外周刃の位相のずれ量を第２波形状外周刃は波ピッチの６％とした０．０６ｍｍ、第３波形状外周刃は波ピッチの０％とした０ｍｍ、第４波形状外周刃は波ピッチの６％とした０．０６ｍｍとしたものを作製した。【００４１】  従来例１として、基準形状外周刃の１／４ピッチごとのそれぞれの波形状外周刃の位相のずれ量の無い波ピッチの０％とした位相が一定のものを作製した。
従来例２として不等分割を採用し、各刃の分割角が９５°・８５°・９５°・８５°で、各刃の前記位相のずれ量の無い波ピッチの０％とした位相が一定のものを作製した。
従来例３として、特許文献１で紹介された位相のずれ量を同比率として算出し、第１刃を基準形状外周刃として、それぞれの波形状外周刃の位相の前記ずれ量を第２波形状外周刃は波ピッチの６％とした０．０６ｍｍ、第３波形状外周刃は波ピッチの０％とした０ｍｍ、第４波形状外周刃は波ピッチの２％とした０．０２ｍｍのものを作製した。
また、本発明例１〜５、比較例１、従来例１及び３は各刃の分割角が等分割とした。【００４２】  実施例１として、前記９種類のエンドミルで、硬さＨＲＣ４０の熱間ダイス鋼ＳＫＤ６１を被加工材として切削を行った。切削条件は回転数を６０００回転／ｍｉｎ（切削速度１５０ｍ／ｍｉｎ）、送り速度を１６００ｍｍ／ｍｉｎ（１刃送り量０．０６ｍｍ）とし、軸方向切り込みを４ｍｍ・径方向切り込みを４ｍｍとして、寿命テストを行った。評価として、５ｍ毎に外周刃を観察し、５０ｍまで切削を行い欠損及びチッピングの無いものを良好として、その時の摩耗幅を測定した。また、５０ｍまでに外周刃を観察し欠損及びチッピングが生じたものはその時点で終了し、切削長を記録した。その結果を表１に示す。【００４３】
【表１】
2010269437.tif 000003
【００４４】  その結果、本発明例１〜５はびびり振動も小さく、安定した切削が行え、５０ｍ切削しても正常摩耗であった。特に本発明例１〜３及び５は５０ｍ切削後の摩耗幅は０．１０ｍｍ以下と小さかった。比較例１及び従来例３は位相のずれ量が大きいため、ずれ量が大きい波形状外周刃に切削負荷が大きくかかり３０ｍでチッピングが生じる結果となった。従来例１においては等間隔の波ピッチのため、びびり振動が大きく、２０ｍ切削時に欠損が生じ、寿命となった。不等分割品である従来例２は分割角度が小さい溝の波形状外周刃が４０ｍ切削時にチッピングが生じた。【００４５】  （実施例２）
実施例２として、実施例１と同様のテストをニック付き外周刃で行った。試料は波形状外周刃との切削性を比較するために位相のずれ量は実施例１で用いた試料に準じた。
本発明例６として、第１刃を基準形状外周刃として、基準形状外周刃のニックのピッチを４等分したそれぞれのニック付き外周刃の位相のずれ量を第２ニック付き外周刃はニックのピッチの１％とした０．０１ｍｍ、第３ニック付き外周刃はニックのピッチの０％とした０ｍｍ、第４ニック付き外周刃はニックのピッチの１％とした０．０１ｍｍとしたものを作製した。
本発明例７として、第１刃を基準形状外周刃として、それぞれのニック付き外周刃の位相の前記ずれ量を第２ニック付き外周刃はニックのピッチの２％とした０．０２ｍｍ、第３ニック付き外周刃はニックのピッチの０％とした０ｍｍ、第４ニック付き外周刃はニックのピッチの２％とした０．０２ｍｍとしたものを作製した。
本発明例８として、第１刃を基準形状外周刃として、それぞれのニック付き外周刃の位相の前記ずれ量を第２ニック付き外周刃はニックのピッチの２％とした０．０２ｍｍ、第３ニック付き外周刃はニックのピッチの３％とした０．０３ｍｍ、第４ニック付き外周刃はニックのピッチの２％とした０．０２ｍｍとしたものを作製した。
本発明例９として、第１刃を基準形状外周刃として、それぞれのニック付き外周刃の位相の前記ずれ量を第２ニック付き外周刃はニックのピッチの５％とした０．０５ｍｍ、第３ニック付き外周刃はニックのピッチの３％とした０．０３ｍｍ、第４ニック付き外周刃はニックのピッチの４％とした０．０４ｍｍとしたものを作製した。
本発明例１０として、第１刃を基準形状外周刃として、それぞれのニック付き外周刃の位相の前記ずれ量を第２ニック付き外周刃はニックのピッチの２％とした０．０２ｍｍ、第３ニック付き外周刃はニックのピッチの０％とした０ｍｍ、第４ニック付き外周刃はニックのピッチの０％とした０ｍｍとしたものを作製した。【００４６】  比較例２として、第１刃を基準形状外周刃として、それぞれのニック付き外周刃の位相の前記ずれ量を第２ニック付き外周刃はニックのピッチの６％とした０．０６ｍｍ、第３ニック付き外周刃はニックのピッチの０％とした０ｍｍ、第４ニック付き外周刃はニックのピッチの６％とした０．０６ｍｍとしたものを作製した。
従来例４として、基準形状外周刃の１／４ピッチごとのそれぞれのニック付外周刃の位相のずれ量の無いニックのピッチを０％とした位相が一定のものを作製した。
従来例５として不等分割を採用し、各刃の分割角が９５°・８５°・９５°・８５°で、各刃の前記位相のずれ量の無い波ピッチの０％とした位相が一定としたものを作製した。
従来例６として、特許文献１で紹介された位相のずれ量が同比率で第１刃を基準形状外周刃として、それぞれの波形状外周刃の位相の前記ずれ量を第２ニック付き外周刃はニックのピッチの６％とした０．０６ｍｍ、第３ニック付き外周刃はニックのピッチの０％とした０ｍｍ、第４ニック付き外周刃はニックのピッチの２％とした０．０２ｍｍのものを作製した。
本発明例６〜１０、比較例２、従来例４及び６は各刃の分割角が等分割とした。
用いた試料以外は、実施例１と同様に、硬さＨＲＣ４０の熱間ダイス鋼ＳＫＤ６１を被加工材として切削を行った。切削条件、評価方法は実施例１と同じであり、その結果を表２に示す。【００４７】
【表２】
2010269437.tif 000004
【００４８】  その結果、本発明例６〜１０はびびり振動も小さく、安定した切削が行え、５０ｍ切削しても正常摩耗であった。特に本発明例６〜８及び１０は、実施例１と同様に５０ｍ切削後の摩耗幅は０．１０ｍｍ以下と小さかった。しかし、同条件でテストを行った実施例１の結果と合わせると、ニック付き外周刃が波形状外周刃と比較して僅かに摩耗が大きくなり、熱間ダイス鋼等の被加工物では波形状外周刃が優位の結果となった。比較例２及び従来例６は位相のずれ量が大きいため、ずれ量が大きいニック付き外周刃に切削負荷が大きく掛かり、比較例２及び従来例６は２５ｍでチッピングが生じた。従来例４においては等間隔のニックのピッチのため、びびり振動が大きく、１５ｍ切削時に欠損が生じ、寿命となった。不等分割品である従来例５は分割角度が小さい溝のニック付き外周刃が３５ｍ切削時にチッピングが生じ、実施例１と同様の傾向が得られた。【００４９】  （実施例３）
実施例３は本発明の高速条件での切削を行い、実施例１との寿命比較を行ったものである。
実施例３として、本発明例１１は実施例１で用いた本発明例２、本発明例１２は実施例１で用いた本発明例３、本発明例１３は実施例１で用いた本発明例４と同仕様のエンドミルを作製した。被加工材は硬さＨＲＣ４０の熱間ダイス鋼ＳＫＤ６１を被加工材として用い、切削を行った。切削条件は回転数を実施例１の１．５倍の９０００回転／ｍｉｎ（切削速度２２６ｍ／ｍｉｎ）、送り速度を２１６０ｍｍ／ｍｉｎ（１刃送り量０．０６ｍｍ）とし、軸方向切り込みを４ｍｍ、径方向切り込みを４ｍｍとして、テストを行った。評価は実施例１と同様で５０ｍまでの切削を行った。結果を表３に示す。【００５０】
【表３】
2010269437.tif 000005
【００５１】  結果として、本発明例１１〜１３は、安定した切削が行え、５０ｍ切削しても正常摩耗であり高速切削を行っても実施例１と同切削距離の加工が可能であった。特に、望ましいずれ量の範囲である本発明例１１及び１２は摩耗幅が０．１ｍｍとなり、本発明例１３より小さい摩耗幅であった。【００５２】  （実施例４）
実施例４として、製造時の研削時間の比較を行った。不等分割品に関しては刃溝研削において、分割角度を調整するため研削時間が多くなり、さらに、ランド幅を均一にするための、研削する箇所が多くなり研削時間が多くなる。ここで、特に研削時間の異なる刃溝研削の時間を測定した。実施例１で用いた本発明例１と不等分割を採用した従来例２のエンドミルを作製するときの１本当たりの刃溝研削の研削時間の測定を行った。結果を表４に示す。【００５３】
【表４】
2010269437.tif 000006
【００５４】  不等分割品に関しては刃溝研削で切れ刃の分割角を調整するため、研削時間が多くなり、さらに、ランド幅を均一にするための、研削する箇所が多くなり研削時間が多くなる。従来例２の不等分割品に関しては本発明例１より研削時間が約１．４倍の４分長くなった。【００５５】  （実施例５）
実施例５として切り屑の排出性を確認するため、溝切削による切削テストを行った。本発明例１３として実施例１で用いた本発明例１と同仕様、従来例５として、実施例１で用いた従来例１と同仕様、従来例６として実施例１で用いた従来例２と同仕様の不等分割品のエンドミルを使用し、被加工材を構造用鋼として送り限界テストを行った。切削条件は回転数を８０００回転／ｍｉｎ（切削速度２００ｍ／ｍｉｎ）、送り速度を２０００ｍｍ／ｍｉｎ（１刃送り量０．０６ｍｍ）とし、軸方向切り込みを８ｍｍとした。評価は１ｍ切削毎に４００ｍｍ／ｍｉｎ送り速度を上げていき途中折損したところを記録した。加工後に問題なければ○を記し、折損または各送り速度で１ｍ切削後に欠損又はチッピングが生じていれば×を示し送り速度３２００ｍｍ／ｍｉｎ以上のものは良好とした。結果を表５に示す。【００５６】
【表５】
2010269437.tif 000007
【００５７】  結果として、従来例８の不等分割品は、溝切削にて送りを上げて加工すると切り屑が大きくなっていき小さい刃溝であれば切り屑詰まりを生じ、刃欠けや欠損となる。本発明例１４は送り速度が３２００ｍｍ／ｍｉｎまで問題なく加工できたのに対し、従来例７は振動が大きく送り速度が３２００ｍｍ／ｍｉｎ時に欠損が生じた。従来例８の不等分割品に関しては送り速度が２８００ｍｍ／ｍｉｎ時に折損した。折損後の工具を観察すると、分割角が小さくなる刃溝に切り屑の擦れた溶着が見られ、切り屑詰まりによる折損が確認された。【００５８】  （実施例６）
実施例６は被加工材として溶着しやすいステンレス鋼ＳＵＳ３０４を用い、外周刃形状の異なる波形状外周刃とニック付き外周刃の比較を行った。本発明例１４として実施例１で用いた本発明例２と同仕様、本発明例１５として実施例２で用いた本発明例７と同仕様のものを使用し、切削を行った。
切削条件は回転数を５０００回転／ｍｉｎ（切削速度１２５ｍ／ｍｉｎ）、送り速度を１２００ｍｍ／ｍｉｎ（１刃送り量０．０６ｍｍ）とし、軸方向切り込みを４ｍｍ・径方向切り込みを１ｍｍとして、寿命テストを行った。評価として、５ｍ毎に外周刃を観察し、３０ｍまで切削を行い欠損及びチッピングの無いものを良好として、その時の摩耗幅を測定した。その結果を表６に示す。【００５９】
【表６】
2010269437.tif 000008
【００６０】  結果として、本発明例１５及び１６は３０ｍ切削しても正常摩耗であり、ステンレス鋼などの溶着しやすい被加工物でも加工ができることが実証できた。しかしながら、本発明例１５の波形状外周刃は０．１４ｍｍで、ニック付き外周刃は０．１３ｍｍと僅かに本発明例１６の摩耗幅が小さい結果となったため、ステンレス鋼などの溶着しやすい被加工物はニック付き外周刃が優位の結果となった。
【産業上の利用可能性】
【００６１】  本発明が対象とする金型加工や部品加工などの加工分野では、被削対象材として構造用鋼、構造用合金鋼、冷間ダイス鋼、熱間ダイス鋼、ステンレス鋼、チタン合金及び超耐熱合金のエンドミルの荒加工で１．５倍程度以上の高能率加工が要望されている。さらにこの分野では、ＨＲＣ４０程度以上の調質材や焼入材の加工はもはや常識化してきている。本発明はこのような市場のニーズに応じられる超硬合金製エンドミルを初めて提供できるものである。
【符号の説明】
【００６２】  １  外周刃
２  工具先端側
３  工具シャンク側
４  波ピッチ
５  波高さ
６  山部
７  谷部
８  ニックのピッチ
９  ニックの深さ
１０  基準形状外周刃
１１  第２波形状外周刃
１２  第３波形状外周刃
１３  第４波形状外周刃
１４  位相
１５  ずれ量
１６  刃溝
１７  第２ニック付き外周刃
１８  第３ニック付き外周刃
１９  第４ニック付き外周刃
２０  外周刃とニックの交点
Ｄ  工具径
【図１】
2010269437.tif 000009
【図２】
2010269437.tif 000010
【図３】
2010269437.tif 000011
【図４】
2010269437.tif 000012
【図５】
2010269437.tif 000013
【図６】
2010269437.tif 000014
【図７】
2010269437.tif 000015
【図８】
2010269437.tif 000016
【図９】
2010269437.tif 000017
【図１０】
2010269437.tif 000018
【図１１】
2010269437.tif 000019